(57)【特許請求の範囲】
【請求項１】
三次元網状骨格構造を有し、発泡体、又はハニカム構造体であるフィルタ基材（１）にヒートシール型接着剤（３）を塗布又は含浸させて乾燥し、このウエットではないヒートシール型接着剤（３）を塗布又は含浸させたフィルタ基材（１）を小粒子状の吸着剤（２）が入った容器内に埋め込んだ状態で、ヒートシール型接着剤（３）を加熱し、加熱によって接着性を取り戻したヒートシール型接着剤（３）により吸着剤（２）をフィルタ基材（１）に固着させるようにしたことを特徴とするケミカルフィルタの製造方法。
【請求項２】
吸着剤（２）をフィルタ基材（１）に圧接させた状態で、ヒートシール型接着剤（３）を加熱して、吸着剤（２）をフィルタ基材（１）に固着させるようにしたことを特徴とする請求項１記載のケミカルフィルタの製造方法。
【請求項３】
フィルタ基材（１）の表裏面のうち少なくとも一方の形状が凹凸立体構造であることを特徴とする請求項１又は２記載のケミカルフィルタの製造方法。
【発明の詳細な説明】
【０００１】
【発明の属する技術分野】
この発明は、ケミカルフィルタとその製造方法に関するものである。
【０００２】
【従来の技術】
ケミカルフィルタとしては、例えば、ウレタン等の発泡体に活性炭等の粒子状の吸着剤を接着して成るものがある。このフィルタは、発泡体に液状の接着剤を塗布させた後、前記接着剤がウエット（ＷＥＴ）状態である間に大量の吸着剤を発泡体に降りそそぐ態様で発泡体に吸着剤を接着させ、その後、熱をかけて接着剤を固めるようにして製造される。
【０００３】
しかしながら、このケミカルフィルタでは、図３に示すように基材90に塗布された接着剤91が吸着剤92を広い範囲で覆うものとなり、このため吸着効率が低いという問題があった。このような問題が発生する原因としては、以下の▲１▼〜▲３▼が挙げられる。
▲１▼ウエットの柔らかい接着剤層に吸着剤がめり込んでしまう（めり込み部を符号Ａで示す）。
▲２▼液体である接着剤が表面張力により吸着剤表面をより広く覆ってしまう（表面張力により覆われた部分を符号Ｂで示す）。
▲３▼吸着剤が発泡体内部に到達するまでの間に、吸着剤表面の所々に付着する（付着部を符号Ｃで示す）。
【０００４】
なお、上記吸着効率を向上させる手段として接着剤の量を減少させることが考えられるが、このような手段では吸着剤が発泡体に十分に接着されず、発泡体から吸着剤が脱離してしまうことから好ましくない。
【０００５】
したがって、ケミカルフィルタを製造・販売・使用する業界では、フィルタ基材から吸着剤が脱離せず且つ吸着効率が高いケミカルフィルタ及びその製造方法が開発されることを待ち望んでいる。
【０００６】
【発明が解決しようとする課題】
そこで、この発明では、フィルタ基材から吸着剤が脱離せず且つ吸着効率が高いケミカルフィルタとその製造方法を提供することを課題とする。
【０００７】
【課題を解決するための手段】
（請求項１記載の発明）
この発明のケミカルフィルタは、三次元網状骨格構造を有するフィルタ基材１に、小粒子状の吸着剤２をヒートシール型接着剤３により固着して成る。
（請求項２記載の発明）
この発明のケミカルフィルタは、上記請求項１記載の発明に関して、フィルタ基材１が、発泡体、繊維を絡めて形成した繊維体、ハニカム構造体のうちのいずれかである。
（請求項３記載の発明）
この発明のケミカルフィルタは、上記請求項１又は２記載の発明に関して、フィルタ基材１の表裏面のうち少なくとも一方の形状が凹凸立体構造である。
（請求項４記載の発明）
この発明のケミカルフィルタの製造方法は、三次元網状骨格構造を有するフィルタ基材１にヒートシール型接着剤３を塗布又は含浸させ、このヒートシール型接着剤３を塗布又は含浸させたフィルタ基材１を小粒子状の吸着剤２が入った容器内に埋め込んだ状態で、ヒートシール型接着剤３を加熱し、加熱によって接着性を取り戻したヒートシール型接着剤３により吸着剤２をフィルタ基材１に固着させるようにしてある。
（請求項５記載の発明）
この発明のケミカルフィルタの製造方法は、上記請求項４記載の発明に関して、吸着剤２をフィルタ基材１に圧接させた状態で、ヒートシール型接着剤３を加熱して、吸着剤２をフィルタ基材１に固着させるようにしてある。
（請求項６記載の発明）
この発明のケミカルフィルタの製造方法は、上記請求項４又は５記載の発明に関して、フィルタ基材１の表裏面のうち少なくとも一方の形状が凹凸立体構造である。
（請求項７記載の発明）
この発明のケミカルフィルタの製造方法は、上記請求項４乃至６のいずれかに記載の発明に関して、フィルタ基材１が、発泡体、繊維を絡めて形成した繊維体、ハニカム構造体のうちのいずれかである。
【０００８】
なお、このケミカルフィルタ及びその製造方法の機能については、以下の発明の実施の形態の欄で説明する。
【０００９】
【発明の実施の形態】
以下、この発明の実施の形態を図面に従って説明する。
【００１０】
このケミカルフィルタＦは、図１や図２に示すように、三次元網状骨格構造を有するフィルタ基材１に、小粒子状の吸着剤２をヒートシール型接着剤３により固着して構成されている。
【００１１】
フィルタ基材１は、図１に示すように、ポリウレタンの発泡体であり、加熱と強風とにより泡を爆破処理して形成されている。
【００１２】
吸着剤２は、直径が0.1 〜５mmに設定された活性炭により構成されている。
【００１３】
ヒートシール型接着剤３としては、可塑剤を含まないポリ酢酸ビニルエマルジョンにより構成されたものが使用されている。
【００１４】
上記ケミカルフィルタＦは、以下の第１、第２工程により製造できる。
第１工程
フィルタ基材１にヒートシール型接着剤３を塗布又は含浸させ、その後前記ヒートシール型接着剤３を乾燥させる。
第２工程
ヒートシール型接着剤３が塗布又は含浸された上記フィルタ基材１を、小粒子状の吸着剤２が入った容器内に埋め込み、この状態でヒートシール型接着剤３を加熱する。なお、ヒートシール型接着剤３の加熱時において吸着剤２がフィルタ基材１に押し付けられた状態（加圧状態）であることが好ましい。
【００１５】
上記第２工程により、ヒートシール型接着剤３が接着性を取り戻し、前記ヒートシール型接着剤３を介して吸着剤２がフィルタ基材１に固着されることとなるが、ヒートシール型接着剤３は従来の接着剤のようにウエット（ＷＥＴ）になららいため、吸着剤２が大きく接着剤内にめり込むことはなく且つ表面張力も非常に弱く、更に、ヒートシール型接着剤３が乾燥した状態で吸着剤２と接触するので吸着剤２の所々に接着剤が付着するようなこともない。したがって、このケミカルフィルタは、フィルタ基材１から吸着剤２が脱離せず且つ吸着効率が高いものとなる。
【００１６】
なお、上記実施形態ではフィルタ基材１をポリウレタンの発泡体により構成したが、他の材料の発泡体、繊維を絡めて形成した繊維体、ハニカム構造体等によりフィルタ基材１を構成するようにしてもよい。
【００１７】
また、上記実施形態のフィルタ基材１にかえて、フィルタ基材１の表裏面のうち少なくとも一方の形状が凹凸を有する立体構造であるものとすることができる。
【００１８】
他方、上記実施形態では吸着剤２を活性炭としたが、他の種類のもの、例えばイオン交換樹脂、シリカゲル等を採用してもよい。
【００１９】
【発明の効果】
この発明は上記のような構成であるから、次の効果を有する。
【００２０】
上記した発明の実施形態の欄に記載した内容から、フィルタ基材から吸着剤が脱離せず且つ吸着効率が高いケミカルフィルタとその製造方法を提供できた。
【図面の簡単な説明】
【図１】この発明の実施形態のケミカルフィルタにおけるフィルタ基材の斜視図。
【図２】前記ケミカルフィルタの部分拡大図。
【図３】従来の方法により製造されたケミカルフィルタの部分拡大図。
【符号の説明】
１      フィルタ基材
２      吸着剤
３      ヒートシール型接着剤
【図１】
0004083912.tif 000002
【図２】
0004083912.tif 000003
【図３】
0004083912.tif 000004